일 구 현예 에 따른 광학 필름 의 제조 방법 은 ( a ) 유리 전이 온도 ( Tg ) 가 70 ℃ 이상 인 수지 를 용융 압출 하 여 시트 를 제조 하 는 단계 ; ( b ) 상기 시트 를 제 1 방향 및 상기 제 1 방향 에 수직 한 제 2 방향 중 적어도 한 방향 으로 연신 하 는 단계 ; ( c ) 상기 연신 된 시트 를 열 고 정하 는 단계 ; 및 ( d ) 상기 열 고정 된 시트 를 이완하 는 단계 ; 를 포함 하 며 , 150 ℃ 의 온도 에서 30 분 동안 처리 한 후 , 제 1 방향 및 상기 제 1 방향 에 수직 한 제 2 방향 의 열 수축 률 이 각각 3 % 이하 이 다 .